КЕРАМИЧЕСКАЯ МАССА ДЛЯ ИЗГОТОВЛЕНИЯ ИЗРАЗЦОВ
CERAMIC MASS FOR PRODUCTION OF GLAZED TILES

Изобретение относится к области технологии силикатов и касается составов керамических масс, которые могут быть использованы в производстве печных изразцов.
Известна керамическая масса, включающая, мас.%: глину 36,0-41,0; шамот 10,0-25,0; плавень (нефелин) 20,0-25,0 [1].
Задача изобретения состоит в повышении термостойкости изделий, полученных из керамической массы.
Технический результат достигается тем, что керамическая масса для изготовления изразцов, содержащая глинистое сырье, шамот, нефелин, в качестве глинистого сырья содержит каолин и дополнительно - кварц и муллит при следующем соотношении компонентов, мас.%: каолин 52,0-54,0; шамот 10,0-15,0; нефелин 4,0-6,0; кварц 20,0-23,0; муллит 7,0-9,0.
В таблице приведены составы керамической массы для изготовления изразцов.
Таблица.
Компоненты
Состав, мас.%:
1
2
3
Каолин
54,0
53,0
52,0
Шамот
10,0
12,5
15,0
Нефелин
6,0
5,0
4,0
Кварц
23,0
21,5
20,0
Муллит
7,0
8,0
9,0
Термостойкость (нагрев до 200°С - охлаждение в воде до 20°С), циклы
16-18
16-18
16-18
Для приготовления керамической массы используют любые качественные каолины.
Компоненты дозируют в требуемых количествах, размалывают до порошкообразного состояния, просеивают через сетку 008, смешивают с каолином и готовят керамическую массу с влажностью 18-24%, из которой пластическим способом формуют изразцы. Изделия сушат до влажности не более 6% и обжигают при температуре 1220-1260°С. По поверхности обожженных изразцов выполняют роспись керамическими красками, наносят слой прозрачной глазури и вторично обжигают при температуре 1030-1070°С.
Источники информации
1. SU 893956, 1981.